(57)【要約】    【課題】  断熱用耐火粒子の脱落及び飛散が効果的に防がれる断熱被覆体を効率的に形成することができる断熱被覆体形成方法及びその断熱被覆体の提供。    【解決手段】  耐熱性プライマーにより処理した基材Ｍの表面に耐火断熱用水系塗料を塗布して塗料層Ｘを形成し、塗料層Ｘが乾燥固化する前に、その表面に耐熱性シートＳを直接貼付し、塗料層Ｘの乾燥を耐熱性シートＳを介して行わせることにより塗料層Ｘを固化させて耐火断熱層となすと共に耐熱性シートＳをその耐火断熱層の表面に固着した状態とすることにより、断熱被覆体１０（Ｚ１）を形成する。【選択図】      図１
2010012436.tif 000002
【特許請求の範囲】
【請求項１】
塗料用バインダーとしての無機系又は無機有機ハイブリッド系バインダーと、断熱用耐火粒子を含有する耐火断熱用水系塗料により塗料層Ｘを形成するステップＡと、
形成された前記塗料層Ｘが乾燥固化する前に、その塗料層Ｘの表面に、水蒸気が透過し前記断熱用耐火粒子が透過しない耐熱性シートを直接貼付するステップＢと、
塗料層Ｘの乾燥を前記耐熱性シートを介して行わせることにより塗料層Ｘを固化させて耐火断熱層となすと共に前記耐熱性シートをその耐火断熱層の表面に固着した状態とするステップＣとを有し、
前記塗料層Ｘは、乾燥固化した状態において、前記断熱用耐火粒子を満遍なく含むと共に、表面部から前記断熱用耐火粒子が脱落し得るものであることを特徴とする断熱被覆体形成方法。
【請求項２】
塗料用バインダーとしての無機系又は無機有機ハイブリッド系バインダーと、断熱用耐火粒子を含有する耐火断熱用水系塗料により塗料層Ｙを形成するステップＤと、
上記請求項１記載の断熱被覆体形成方法により形成された断熱被覆体Ｚの耐火断熱層のうち耐熱性シートが固着した面とは逆の面を、前記塗料層Ｙが乾燥固化する前に、その塗料層Ｙの表面に直接貼付するステップＥと、
塗料層Ｙの乾燥を前記断熱被覆体Ｚを介して行わせることにより塗料層Ｙを固化させて耐火断熱層となすと共に前記断熱被覆体Ｚをその耐火断熱層の表面に固着した状態とするステップＦとを有する断熱被覆体形成方法。
【請求項３】
断熱用耐火粒子が非金属無機材料製の中空粒子である請求項１又は２記載の断熱被覆体形成方法。
【請求項４】
水蒸気が透過し断熱用耐火粒子が透過しない耐熱性シートが、ガラス繊維紙又はガラス繊維紙の一方の表面に耐熱性塗料による塗膜が形成されたものである請求項１、２又は３記載の断熱被覆体形成方法。
【請求項５】
断熱用耐火粒子を塗料層Ｘ中３０乃至９０％v/v含む請求項１乃至４の何れか１項に記載の断熱被覆体形成方法。
【請求項６】
塗料用バインダーとしての無機系又は無機有機ハイブリッド系バインダーと断熱用耐火粒子を含有する耐火断熱用水系塗料により形成された塗料層Ｘが乾燥固化してなる耐火断熱層と、
水蒸気が透過し前記断熱用耐火粒子が透過しない耐熱性シートを備えてなり、
前記耐熱性シートは、乾燥固化前の塗料層Ｘの表面に直接貼り付けられることにより、その耐熱性シートを介して塗料層Ｘの乾燥が行われると共に耐火断熱層の表面に固着したものであり、
前記塗料層Ｘは、乾燥固化した状態において、前記断熱用耐火粒子を満遍なく含むと共に表面部から前記断熱用耐火粒子が脱落し得るものであることを特徴とする断熱被覆体。
【請求項７】
請求項６記載の断熱被覆体Ｚと、
塗料用バインダーとしての無機系又は無機有機ハイブリッド系バインダーと断熱用耐火粒子を含有する耐火断熱用水系塗料により形成された塗料層Ｙが乾燥固化してなる耐火断熱層を備えてなり、
断熱被覆体Ｚの耐火断熱層のうち耐熱性シートが固着した面とは逆の面が、乾燥固化前の塗料層Ｙの表面に直接貼り付けられることにより、その断熱被覆体Ｚを介して塗料層Ｙの乾燥が行われると共に耐火断熱層の表面に固着したものである断熱被覆体。
【発明の詳細な説明】
【技術分野】
【０００１】
本発明は、断熱被覆体形成方法及び断熱被覆体に関する。
【背景技術】
【０００２】
特開２００７−４６０２４号公報には、断熱材の中空バルーンを多量に水性無機質塗料に混入して超断熱化した塗膜を形成する塗料及び塗装方法の発明として、高分子シリカ系水性無機質塗料に断熱能を有する無機質系の中空バルーンを配合してなる水性断熱不燃塗料の発明、及び、その水性断熱不燃塗料を塗布して常温乾燥することによって塗膜を形成する塗装方法の発明が記載されている。
【０００３】
また、この水性断熱不燃塗料に配合される中空バルーンの大きさについては、１３〜１５０μｍの範囲で平均粒径が５０〜７０μｍという数値が挙げられており、中空バルーンの配合比率については、１００容積率あたり１０〜９０容積率という数値が記載されている。
【０００４】
前記公報記載の水性無機質塗料は、中空バルーンを含有した有機質系の断熱塗料とは異なり、揮発性有機化合物の問題がほとんどなく、耐火性及び不燃性を達成する上でも有用である。従って、各種製造設備等における熱発生源やその周囲においてこの水性無機質塗料を用いて断熱塗膜を形成することにより、前記のような問題を引き起こすことなく省エネルギー及び二酸化炭素排出削減並びに職場環境改善等に効果を上げることができる。
【０００５】
ところが、前記公報記載の水性無機質塗料を塗布して常温乾燥して得られた塗料層は、表面部から中空バルーン又はその他の塗料の一部が脱落し得、脱落物により、例えば精密機器や食品等の製造や取り扱い等に不都合を生じるおそれを有する。
【０００６】
塗料層表面部からの中空バルーン又はその他の塗料の一部の脱落を防ぐ手段としては、塗料層の乾燥固化後に別の耐熱性の塗料（例えば表面仕上げ用の耐熱性塗料）を塗布することやシート類により被覆することが考えられる。
【０００７】
しかしながら、塗料を塗布しても、塗料層表面部からの中空バルーン又はその他の塗料の一部の脱落を十分に抑えることは困難であり、而も、塗料の塗布によって、水性断熱不燃塗料による断熱性能が低下する傾向も認められた。また、シート類により被覆するには、接着剤等を用いて塗料層表面にシート類を接着する必要があり、工数が増加すると共に接着剤の耐熱性や耐火性及び揮発性有機化合物の問題が生じることになる。
【特許文献１】特開２００７−４６０２４号公報
【発明の開示】
【発明が解決しようとする課題】
【０００８】
本発明は、従来技術に存した上記のような課題に鑑み行われたものであって、その目的とするところは、断熱用耐火粒子等の脱落及び飛散が効果的に防がれる断熱被覆体を効率的に形成することができる断熱被覆体形成方法及びその断熱被覆体を提供することにある。
【課題を解決するための手段】
【０００９】
(1)  上記目的を達成する本発明の断熱被覆体形成方法は、
塗料用バインダーとしての無機系又は無機有機ハイブリッド系バインダーと、断熱用耐火粒子を含有する耐火断熱用水系塗料により塗料層Ｘを形成するステップＡと、
形成された前記塗料層Ｘが乾燥固化する前に、その塗料層Ｘの表面に、水蒸気が透過し前記断熱用耐火粒子が透過しない耐熱性シートを直接貼付するステップＢと、
塗料層Ｘの乾燥を前記耐熱性シートを介して行わせることにより塗料層Ｘを固化させて耐火断熱層となすと共に前記耐熱性シートをその耐火断熱層の表面に固着した状態とするステップＣとを有し、
前記塗料層Ｘは、乾燥固化した状態において、前記断熱用耐火粒子を満遍なく含むと共に、表面部から前記断熱用耐火粒子が脱落し得るものであることを特徴とする。
【００１０】
本発明の断熱被覆体は、
塗料用バインダーとしての無機系又は無機有機ハイブリッド系バインダーと断熱用耐火粒子を含有する耐火断熱用水系塗料により形成された塗料層Ｘが乾燥固化してなる耐火断熱層と、
水蒸気が透過し前記断熱用耐火粒子が透過しない耐熱性シートを備えてなり、
前記耐熱性シートは、乾燥固化前の塗料層Ｘの表面に直接貼り付けられることにより、その耐熱性シートを介して塗料層Ｘの乾燥が行われると共に耐火断熱層の表面に固着したものであり、
前記塗料層Ｘは、乾燥固化した状態において、前記断熱用耐火粒子を満遍なく含むと共に表面部から前記断熱用耐火粒子が脱落し得るものであることを特徴とする。
【００１１】
耐火断熱用水系塗料により形成した塗料層Ｘは、乾燥固化した状態において、断熱用耐火粒子を満遍なく含むことにより、所要の断熱効果を発揮する耐火断熱層を構成する。
【００１２】
乾燥固化した塗料層Ｘは、表面が耐熱性シート等により覆われていない場合には、表面部から前記断熱用耐火粒子又はその他の塗料の一部が脱落し得、脱落した断熱用耐火粒子等により種々の不都合を生じるおそれを有する。
【００１３】
ところが、耐火断熱用水系塗料により形成された塗料層Ｘが乾燥固化する前に、その塗料層Ｘの表面に、水蒸気が透過し断熱用耐火粒子が透過しない耐熱性シートを直接貼付することにより、その耐熱性シートを介して塗料層Ｘを乾燥させ（尤も、耐熱性シートを介してのみ塗料層Ｘが乾燥するものに限るものではない）、塗料層Ｘを固化させて耐火断熱層となすと共に、耐熱性シートをその耐火断熱層の表面に固着した状態とすることができる。このように、塗料層Ｘの乾燥固化を待たずに耐熱性シートを直接貼付することにより、断熱用耐火粒子等の脱落及び飛散が効果的に防がれる断熱被覆体を効率的に形成することができる。
【００１４】
(2)  本発明の別の断熱被覆体形成方法は、
塗料用バインダーとしての無機系又は無機有機ハイブリッド系バインダーと、断熱用耐火粒子を含有する耐火断熱用水系塗料により塗料層Ｙを形成するステップＤと、
上記断熱被覆体形成方法により形成された断熱被覆体Ｚの耐火断熱層のうち耐熱性シートが固着した面とは逆の面を、前記塗料層Ｙが乾燥固化する前に、その塗料層Ｙの表面に直接貼付するステップＥと、
塗料層Ｙの乾燥を前記断熱被覆体Ｚを介して行わせることにより塗料層Ｙを固化させて耐火断熱層となすと共に前記断熱被覆体Ｚをその耐火断熱層の表面に固着した状態とするステップＦとを有する。
【００１５】
また本発明の別の断熱被覆体は、
上記断熱被覆体Ｚと、
塗料用バインダーとしての無機系又は無機有機ハイブリッド系バインダーと断熱用耐火粒子を含有する耐火断熱用水系塗料により形成された塗料層Ｙが乾燥固化してなる耐火断熱層を備えてなり、
断熱被覆体Ｚの耐火断熱層のうち耐熱性シートが固着した面とは逆の面が、乾燥固化前の塗料層Ｙの表面に直接貼り付けられることにより、その断熱被覆体Ｚを介して塗料層Ｙの乾燥が行われると共に耐火断熱層の表面に固着したものである。
【００１６】
耐火断熱用水系塗料により形成された塗料層Ｙが乾燥固化する前に、その塗料層Ｙの表面に、上記断熱被覆体形成方法により形成された断熱被覆体Ｚの耐火断熱層のうち耐熱性シートが固着した面とは逆の面を塗料層Ｙの表面に直接貼付することにより、その断熱被覆体Ｚを介して塗料層Ｙを乾燥させ（尤も、断熱被覆体Ｚを介してのみ塗料層Ｙが乾燥するものに限るものではない）、塗料層Ｙを固化させて耐火断熱層となすと共に、断熱被覆体Ｚをその耐火断熱層の表面に固着した状態とすることができる。このように、塗料層Ｙの乾燥固化を待たずに断熱被覆体Ｚを直接貼付することにより、断熱用耐火粒子等の脱落及び飛散が効果的に防がれる断熱被覆体を効率的に形成することができる。
【００１７】
(3)  本発明の断熱被覆体形成方法及び断熱被覆体は、断熱用耐火粒子が非金属無機材料製の中空粒子であるものとすることができる。
【００１８】
この場合、非金属無機材料製の中空粒子であるため、断熱及び耐火効果を高めることができる。
【００１９】
(4)  また本発明の断熱被覆体形成方法及び断熱被覆体は、水蒸気が透過し断熱用耐火粒子が透過しない耐熱性シートが、ガラス繊維紙又はガラス繊維紙の一方の表面に耐熱性塗料による塗膜が形成されたものとすることができる。
【００２０】
この場合、水蒸気が透過し断熱用耐火粒子が透過しない耐熱性シートがガラス繊維紙又はガラス繊維紙の一方の表面に耐熱性塗料による塗膜が形成されたものであるため、断熱及び耐火効果を高めることができる。
【００２１】
(5)  また本発明の断熱被覆体形成方法及び断熱被覆体は、断熱用耐火粒子を塗料層Ｘ中３０乃至９０％v/v含むものとすることができる。
【００２２】
この場合、非金属無機材料製の中空粒子である断熱用耐火粒子を塗料層Ｘ中３０乃至９０％v/v含むため、断熱及び耐火効果を高めることができる。
【発明の効果】
【００２３】
本発明によれば、塗料層Ｘの乾燥固化を待たずに塗料層Ｘの表面に耐熱性シートを直接貼付することにより、断熱用耐火粒子又はその他の塗料の一部の脱落及び飛散が効果的に防がれる断熱被覆体を効率的に形成することができ、施工時間の短縮及び施工費の削減が実現される。耐火断熱用水系塗料により形成した塗料層Ｘは、乾燥固化した状態において、断熱用耐火粒子を満遍なく含むことにより、所要の断熱効果を発揮する耐火断熱層を構成する。
【発明を実施するための最良の形態】
【００２４】
本発明の断熱被覆体形成方法及び断熱被覆体の実施の形態について説明する。図面は何れも本発明の実施の形態についての模式的断面図である。
【００２５】
(1)  図１及び図２に示す断熱被覆体１０（Ｚ１）及び２０（Ｚ２）は、それぞれ、基材Ｍの表面に、必要に応じその表面を耐熱性プライマー等により処理した上で、耐火断熱用水系塗料を塗布して塗料層Ｘを形成し（ステップＡ）、
形成された塗料層Ｘが乾燥固化する前に、その塗料層Ｘの表面に耐熱性シートＳを直接貼付し（ステップＢ）、
塗料層Ｘの乾燥を耐熱性シートＳを介して行わせることにより塗料層Ｘを固化させて耐火断熱層となすと共に耐熱性シートＳをその耐火断熱層の表面に固着した状態とする（ステップＣ）ことにより形成されるものである。
【００２６】
すなわち、塗料層Ｘが乾燥固化する前に、他の接着剤等を用いることなく、その塗料層Ｘの表面に水蒸気が透過する耐熱性シートＳを直接貼付することにより、耐熱性シートＳを介して塗料層Ｘが乾燥し、塗料層Ｘが固化して耐火断熱層となると共に耐熱性シートがその耐火断熱層の表面に固着した状態となる。なお、水蒸気透過性のないシートを用いた場合、塗料層Ｘが乾燥固化が不適切となって塗料層Ｘの剥落等の不都合を引き起こし得る。このような断熱被覆体の使用温度域としては、塗料用バインダー等の構成により、例えば２００乃至３００℃以下のもの、或いは４００乃至６００℃以下のものとすることができる。
【００２７】
基材Ｍとしては、断熱被覆の対象となる各種装置類又はその他の物の鋼板やステンレス鋼板等を例示することができる。また、別途使用する断熱被覆体Ｚ１・Ｚ２を形成する場合の基材Ｍとしては、表面が耐火断熱用水系塗料に対し離型性を有する材料からなるか又はそのような離型性を有するように処理されたものを例示することができる。
【００２８】
耐火断熱用水系塗料は、塗料用バインダーとしての無機系又は無機有機ハイブリッド系バインダーと、断熱用耐火粒子を含有する。
【００２９】
耐火断熱用水系塗料に用いる溶媒若しくは分散媒としては、水が好ましいが、必要であれば、水を主体とし、水溶性アルコール、エチレン系グリコールエーテル類、プロピレン系グリコールエーテル類等を混合した溶媒若しくは分散媒を用いることもできる。
【００３０】
無機系バインダーの例としては、水溶性珪酸塩（珪酸ナトリウム、珪酸カリウム、珪酸リチウム等の珪酸アルカリ金属塩）、変性水溶液珪酸塩（水溶性珪酸塩を、アルミニウム、マグネシウム、カルシウム、バリウム、ストロンチウム、亜鉛、ジルコニウム、バナジウムから選ばれる金属の酸化物、水酸化物、弗化物、珪弗化物、珪弗化ナトリウム、トリ珪弗化亜鉛酸カリウム、フルオロアルミニウム錯塩、フルオロ亜鉛錯塩等で変性させたもの）、コロイダルシリカの熱処理物が挙げられる。
【００３１】
有機無機ハイブリッド系バインダーの例としては、水溶性珪酸塩（珪酸トリエタノールアミン、珪酸テトラメタノールアンモニウム、珪酸テトラエタノールアンモニウム等）、シリカ変性アクリル系エマルジョン、アルキルシリケート（テトラメチルシリケート、テトラエチルシリケート、テトラプロピルシリケート、テトラブチルシリケート）、アルコキシシリケート［テトラメチルキシシリケート、テトラエトキシシリケート、テトラプロポキシシリケート、テトラブトキシシリケート）、カップリング剤（γ−グリシドキシプロピルトリメトキシシラン、γ−グリシドキシプロピルメチルジエトキシシラン、β−（３，４−エポキシシクロヘキシル）エチルトリメトキシシラン、ビニルトリエトキシシラン、γ−メタクリロキシトリメトキシシラン、γ−メルカプトプロピルトリメトキシシラン等のシラン系カップリング剤、イソプロピルトリイソステアロイルチタネートや、テトラオクチルビス（ジドデシル）ホスファイトチタネート、イソプロピルトリオクタノイルチタネート、イソプロピルトリドデシルベンゼンスルホニルチタネート等のチタン系カップリング剤 、アルミニウム系カップリング剤 、ジルコニウム系カップリング剤］などが挙げられる。
【００３２】
耐火断熱用水系塗料における断熱用耐火粒子としては、空気等の気体（できるだけ低圧であることが望ましい）を内包した非金属無機材料製（例えばセラミクス製又はガラス製）の中空粒子を好ましく用いることができる。
【００３３】
中空粒子は、例えば粒径５乃至２００μｍ程度のものを用いることができるが、これに限らない。中空粒子の形状は球状であるものとすることができるがこれに限るものではない。耐火断熱用水系塗料は、複数種の平均粒径の中空粒子を混合したものを含有することが好ましい。中空粒子の平均粒径の混合比率の例としては、平均粒径１３μｍが１０％、５０μｍが４０％、８０μｍが３５％、１００乃至１５０μｍが１５％である。
【００３４】
塗料層Ｘは、乾燥固化した状態において、断熱用耐火粒子を満遍なく含むと共に、表面部から断熱用耐火粒子が脱落し得るものである。乾燥固化した塗料層Ｘにおける断熱用耐火粒子の含有率は、例えば塗料層中１０乃至９５％v/vとすることができる。好ましくは３０乃至９０％v/v、より好ましくは４０乃至９０％v/vである。
【００３５】
本発明における耐火断熱用水系塗料には、その他の成分として、例えば無機質骨材、無機質焼成顔料、稀元素鉱物粉、着色雲母等を適宜含有させることができる。
【００３６】
耐火断熱用水系塗料による塗料層Ｘは、基材の表面に耐火断熱用水系塗料を塗布して乾燥したのち塗り重ねることを複数回にわたり繰り返して形成することもできる。その場合、最後に塗布して乾燥固化する前の塗料に対し耐熱性シートを直接貼付することとなる。
【００３７】
水蒸気が透過し断熱用耐火粒子が透過しない耐熱性シートとしては、水蒸気が透過し断熱用耐火粒子が透過しない微細孔を満遍なく有するものを用いることができ、また、耐火性又は不燃性若しくは難燃性のものが望ましい。そのような耐熱性シートの例としては、非金属無機繊維製（例えばガラス繊維、セラミクス繊維等）の紙状又は布状シートを挙げることができる。
【００３８】
耐熱性シートＳとしてのガラス繊維紙の例としては、ガラス繊維８０乃至９７重量部とガラス繊維同士を結着させるバインダー２０乃至３重量部からなるものを挙げることができる。バインダーとしては、耐熱性及び難燃若しくは不燃性のものが好ましく、例えばフェノール樹脂、ポリアミドイミド樹脂等を用いることができる。ガラス繊維をシート状に形成する方法は、例えば湿式法又は乾式法の何れをも採用し得る。シート状に形成されたガラス繊維に対し、例えばスプレー散布、含浸、塗布等によりバインダーを添加してガラス繊維を固定することにより、ガラス繊維紙を得ることができる。本発明において使用することができるガラス繊維紙の具体例としては、阿波製紙株式会社製のフェノール含浸ガラスペーパー（品番：ＦＤＣ−３０ＦＢ）を挙げることができる。
【００３９】
なお、水蒸気が透過し断熱用耐火粒子が透過しない耐熱性シートＳとしては、図２に示すように、ガラス繊維紙又はその他の耐熱性のシートの一方の表面に耐熱性塗料による塗膜Ｒが、予め形成されたもの又は塗料層Ｘの表面にガラス繊維紙又はその他の耐熱性のシートを貼付した後に形成されたものであってもよい。この場合、耐熱性塗料塗膜Ｒにより耐熱性シートＳの水蒸気透過性を損なわないものであることが必要である。そのような耐熱性塗料塗膜Ｒの例としては、塗膜厚が十分に薄いもの、或いは、耐熱性シートＳにおける水蒸気が透過する空隙状部を閉塞しないものを挙げることができる。耐熱性塗料の例としては、例えば耐熱温度５００℃以上の耐熱アルミニウムペイントを挙げることができるが、これに限るものではない。
【００４０】
(2)  図３に示す断熱被覆体３０は、図４に示されるように、次のようにして形成することができる。
【００４１】
基材Ｍの表面に、必要に応じその表面を耐熱性プライマー等により処理した上で、耐火断熱用水系塗料を塗布して塗料層Ｙ１を形成する（ステップＤ１）。
【００４２】
塗料層Ｙ１が乾燥した後、塗料層Ｙ１の表面に耐火断熱用水系塗料を塗布して塗料層Ｙ２を形成する（ステップＤ２）。
【００４３】
上記断熱被覆体Ｚ２の耐火断熱層（塗料層Ｘが固化したもの）のうち耐熱性シートＳが固着した面とは逆の面を、塗料層Ｙ２が乾燥固化する前に、その塗料層Ｙ２の表面に直接貼付し（ステップＥ）、
塗料層Ｙ２の乾燥を断熱被覆体Ｚ２を介して行わせることにより塗料層Ｙ２を固化させて耐火断熱層となすと共に断熱被覆体Ｚ２をその耐火断熱層の表面に固着した状態とする（ステップＦ）。
【００４４】
すなわち、塗料層Ｙ２が乾燥固化する前に、他の接着剤等を用いることなく、その塗料層Ｙ２の表面に断熱被覆体Ｚ２の耐火断熱層（塗料層Ｘが固化したもの）のうち耐熱性シートＳが固着した面とは逆の面を直接貼付することにより、断熱被覆体Ｚ２を介して塗料層Ｙ２が乾燥し、塗料層Ｙ２が固化して塗料層Ｙ１及び断熱被覆体Ｚ２の耐火断熱層と一体化した耐火断熱層を形成する。耐熱性シートＳにおける塗膜Ｒは、予め形成されたもの又は塗料層Ｘの表面にガラス繊維紙又はその他の耐熱性のシートを貼付した後に（例えば前記ステップＥより後に）形成されたものであってもよい。
【００４５】
基材Ｍ及び耐火断熱用水系塗料は上記と同様である。断熱被覆体Ｚ２については、断熱被覆体Ｚ１を用いることもできる。
【００４６】
塗料層Ｙ１及びＹ２は塗料層Ｘと同様である。塗料層Ｙ１は、耐火断熱用水系塗料を塗布して乾燥したのち塗り重ねることを複数回にわたり繰り返して形成することもできる。また、ステップＤ２を省いて、ステップＥにおいて断熱被覆体Ｚ２の耐火断熱層（塗料層Ｘが固化したもの）のうち耐熱性シートＳが固着した面とは逆の面を、塗料層Ｙ１が乾燥固化する前に、その塗料層Ｙ１の表面に直接貼付するものとすることもできる。
【図面の簡単な説明】
【００４７】
【図１】断熱被覆体の模式的断面図である。
【図２】別の断熱被覆体の模式的断面図である。
【図３】更に別の断熱被覆体である。
【図４】図３の断熱被覆体の形成工程の模式的断面図である。
【符号の説明】
【００４８】
１０、Ｚ１  断熱被覆体
２０、Ｚ２  断熱被覆体
３０        断熱被覆体
Ｍ          基材
Ｒ          耐熱性塗料塗膜
Ｓ          耐熱性シート
Ｘ          塗料層
Ｙ１        塗料層
Ｙ２        塗料層
【図１】
2010012436.tif 000003
【図２】
2010012436.tif 000004
【図３】
2010012436.tif 000005
【図４】
2010012436.tif 000006